СПЛАВ НА ОСНОВЕ ТИТАНА
ALLOY ON BASIS OF TITANIUM

Изобретение относится к области металлургии и касается составов сплавов на основе титана, которые могут быть использованы в судостроении.
Известен сплав на основе титана, содержащий следующие компоненты, мас.%: алюминий 2,0-10,0; молибден 1,0-10,0; цирконий ≤10,0; бор ≤2,0; титан - остальное [1].
Задачей изобретения является повышение прочности сплава.
Технический результат достигается тем, что сплав на основе титана, содержащий алюминий, молибден, цирконий, бор, дополнительно включает натрий и олово при следующем соотношении компонентов, мас.%: алюминий 8,0-10,0; молибден 2,0-3,0; цирконий 0,5-1,0; бор 0,03-0,05; натрий 0,001-0,002; олово 2,0-3,0; титан - остальное.
В таблице приведены составы сплава на основе титана.
Таблица
Компоненты
Состав сплава, мас.%:
1
2
3
Алюминий
8,0
9,0
10,0
Молибден
3,0
2,5
2,0
Цирконий
1,0
0,7
0,5
Бор
0,03
0,04
0,05
Натрий
0,002
0,0015
0,001
Олово
2,0
2,5
3,0
Титан
остальное
остальное
остальное
Предел прочности, кг/мм<sup>2</sup>
~130
~130
~130
Компоненты, входящие в состав сплава, проявляют себя следующим образом. Алюминий является α-стабилизатором. Молибден выполняет функцию β-стабилизатора. Цирконий и олово являются нейтральными упрочнителями (упрочняют α- и β-титан), образуют раствор замещения. Натрий способствует измельчению зерна.
Выплавку сплава на основе титана осуществляют в среде аргона (в медных водоохлаждаемых или графитовых тиглях с титановым гарнисажем), где источником тепла является дуга постоянного тока, возбуждаемая между дном тигля и расходуемым электродом, изготовленным путем холодного прессования губчатого титана с добавлением легирующих элементов.
Источники информации
1. GB №796781 A, 1958.